(57)【要約】  一般的な無機粉末を原料として簡便に製造することができ、且つ歯科用グラスアイオノマーセメント組成物に配合したときに、強度の高いセメント硬化体が得られる歯科用グラスアイオノマーセメントに適したフィラー及びその製造方法を提供するため、ケイ素原子を介してカルボキシル基を有する化合物が結合した歯科用グラスアイオノマーセメント用フィラーとする。その製造方法は、不飽和二重結合を有するシラン処理材によって表面処理された無機粉末に、（メタ）アクリレート化合物を除く不飽和二重結合を有するカルボン酸を結合させる。【特許請求の範囲】
【請求項１】
表面に、ケイ素原子を介してカルボキシル基を有する化合物が結合した歯科用グラスアイオノマーセメント用フィラー。
【請求項２】
不飽和二重結合を有するシラン処理材によって表面処理された無機粉末に、（メタ）アクリレート化合物を除く不飽和二重結合を有するカルボン酸を結合させる、歯科用グラスアイオノマーセメント用フィラーの製造方法。
【請求項３】
前記（メタ）アクリレート化合物を除く不飽和二重結合を有するカルボン酸は、アクリル酸、メタクリル酸、イタコン酸、フマル酸、マレイン酸、アコニット酸、アンゲリカ酸、シトラコン酸、クロトン酸、グルタコン酸、メタコン酸、メサコン酸、ムコン酸、チグリン酸、桂皮酸、アリルマロン酸、ブテン酸、ペンテン酸、ヘキセン酸、オクテン酸、ノネン酸、デセン酸、オレイン酸、リノール酸、リノレン酸から成る群から選ばれる１種または２種以上である請求項２に記載の歯科用グラスアイオノマーセメント用フィラーの製造方法。
【請求項４】
前記結合は分散媒中で行われる請求項２または３に記載の歯科用グラスアイオノマーセメント用フィラーの製造方法。
【請求項５】
前記無機粉末は、水の存在下で酸と反応しない無機粉末である請求項２〜４の何れか１項に記載の歯科用グラスアイオノマーセメント用フィラーの製造方法。
【請求項６】
前記無機粉末は、水の存在下で酸と反応する無機粉末であり、前記分散媒には水を含まない請求項４に記載の歯科用グラスアイオノマーセメント用フィラーの製造方法。
【請求項７】
請求項２〜６の何れか１項に記載の製造方法によって製造され得る歯科用グラスアイオノマーセメント用フィラー。
【発明の詳細な説明】
【技術分野】
【０００１】
本発明は、歯科用グラスアイオノマーセメントに適したフィラー及びその製造方法に関する。
【背景技術】
【０００２】
歯科用グラスアイオノマーセメントは、ポリカルボン酸等のα−β不飽和カルボン酸重合体と、フルオロアルミノシリケートガラス粉末とを水の存在下で反応させ硬化させて使用する。この歯科用グラスアイオノマーセメントは、生体に対する親和性が極めて良好であることや硬化体が半透明であり審美性に優れていること、エナメル質や象牙質等の歯質に対して優れた接着力を有していること、さらにはガラス中に含まれるフッ素による抗齲蝕作用があること等優れた特長を有しているため歯科分野で広く使用されている。【０００３】
一般的な歯科用グラスアイオノマーセメントは粉成分と液成分とで構成されており、計量や練和等の操作の煩雑さが短所の一つになっていた。本出願人はα−β不飽和カルボン酸重合体と水と該α−β不飽和カルボン酸重合体と反応しない充填材とを主成分とする第１ペースト及びフルオロアルミノシリケートガラス粉末と酸基を持たない重合性モノマーとを主成分とする第２ペーストから成り、両ペーストの少なくとも一方に重合性モノマーの重合方法に応じて重合触媒を配合したペースト状のグラスアイオノマーセメント組成物を以前に開発した（例えば、特許文献１参照。）。【０００４】
しかしこの歯科用グラスアイオノマーセメント組成物は、α−β不飽和カルボン酸重合体と反応しない充填材と、セメントの母体成分（α−β不飽和カルボン酸重合体及びフルオロアルミノシリケートガラス）との相互作用が弱いために硬化体の強度が不十分であった。【０００５】
これに対し、長石または長石誘導体の粒子を、反応性基を含有するケイ素化合物によってコーティングし、さらに該反応性基と反応することができる重合性樹脂を含有する歯科材料用充填材が開示されている（例えば、特許文献２参照。）。しかし、この充填材は、セメントの母体成分との相互作用が弱いために硬化体の強度が不十分であった。さらに、長石は天然物であり組成が不均一であることに加え、水の存在下で含まれる金属が溶出しやすいことから、グラスアイオノマーセメントに適した充填材ではなかった。【０００６】
この問題を解決するためにアクリル酸、マレイン酸、イタコン酸、メタクリル酸、及びこれらの組み合わせのホモポリマー及びコポリマーから成る群から選択されるポリ酸で充填材をアミノアルキルトリアルコキシシランを連結基として表面処理した充填材が提案されている（例えば、特許文献３参照。）。しかしこの表面処理は煩雑でコストがかかる傾向があり、表面処理は不均一となりやすく安定した効果が得られ難いという問題があった。
【先行技術文献】
【特許文献】
【０００７】
【特許文献１】特開平１１−２２８３２７号公報
【特許文献２】特開２０１３−５３１０１９号公報
【特許文献３】特開２００９−５０３００２号公報
【発明の概要】
【発明が解決しようとする課題】
【０００８】
そこで本発明は、一般的な無機粉末を原料として簡便に製造することができ、且つ歯科用グラスアイオノマーセメント組成物に配合したときに、強度の高いセメント硬化体が得られる歯科用グラスアイオノマーセメントに適したフィラー及びその製造方法を提供することを課題とする。
【課題を解決するための手段】
【０００９】
本発明者等は上記課題を解決すべく鋭意研究を重ねた結果、表面に、ケイ素原子を介してカルボキシル基を有する化合物が結合した歯科用グラスアイオノマーセメント用フィラーであれば、簡便に製造することができ、且つ一般的な無機粉末の表面にケイ素原子を介してカルボキシル基を有する化合物が結合していることから、歯科用グラスアイオノマーセメント組成物に配合したときに、該カルボキシル基が金属イオンを介してセメント母体と相互作用することによりフィラーが組成物中で安定するため、強度の高いセメント硬化体が得られることを見出して本発明を完成させた。【００１０】
即ち、本発明は、
表面に、ケイ素原子を介してカルボキシル基を有する化合物が結合した歯科用グラスアイオノマーセメント用フィラーである。【００１１】
また、本発明の別の形態は、
不飽和二重結合を有するシラン処理材によって表面処理された無機粉末に、（メタ）アクリレート化合物を除く不飽和二重結合を有するカルボン酸を結合させる、歯科用グラスアイオノマーセメント用フィラーの製造方法である。【００１２】
あるいは、
不飽和二重結合を有するシラン処理材によって表面処理された無機粉末に、（メタ）アクリレート化合物を除く不飽和二重結合を有するカルボン酸を結合させる、歯科用グラスアイオノマーセメント用フィラーの製造方法によって製造され得る歯科用グラスアイオノマーセメント用フィラーである。
【発明の効果】
【００１３】
本発明に係る歯科用グラスアイオノマーセメント用フィラーは、無機粉末と（メタ）アクリレート化合物を除く不飽和二重結合を有するカルボン酸を原料として簡便に製造することができ、且つ歯科用グラスアイオノマーセメント組成物に配合したときに、強度の高いセメント硬化体が得られるフィラーである。
【発明を実施するための形態】
【００１４】
以下、本発明の実施の形態について詳細に説明する。
【００１５】
本発明に係る歯科用グラスアイオノマーセメント用フィラーは、表面に、ケイ素原子を介してカルボキシル基を有する化合物が結合した歯科用グラスアイオノマーセメント用フィラーである。
【００１６】
この歯科用グラスアイオノマーセメント用フィラーは、表面にケイ素原子を介してカルボキシル基を有する化合物が結合していることから、該カルボキシル基が金属イオンを介してセメント母体と相互作用することによりフィラーが組成物中で安定するため、セメント硬化体の強度が高くなる等、歯科用グラスアイオノマーセメントに適したフィラーである。
【００１７】
前記歯科用グラスアイオノマーセメント用フィラーは、
（ａ）不飽和二重結合を有するシラン処理材によって表面処理された無機粉末、及び、
（ｂ）（メタ）アクリレート化合物を除く不飽和二重結合を有するカルボン酸
とを結合させることによって製造される。
【００１８】
（ａ）を構成する無機粉末としては、水の存在下で酸と反応しないコロイダルシリカ、結晶性シリカなどのシリカ粉末、鉱物である硅砂、石英、金属イオンを放出しない結晶性ガラスである例えばストロンチウムガラス、バリウムガラス、ホウケイ酸ガラス等や、水の存在下で酸との反応性を有するフルオロアルミノシリケートガラス、その他にもアルミナ粉末、酸化チタン粉末、硫酸バリウム等を挙げることができる。分散媒に水を使用しない場合は、これらを２種以上混合して使用しても差し支えない。分散媒に水を使用する場合には、水との反応性が同じ無機粉末同士を２種以上混合して使用してもよい。中でも、シリカ粉末、石英、アルミナ粉末、酸化チタン粉末、フルオロアルミノシリケートガラスから選ばれる１種または２種以上であることが好ましい。
【００１９】
また、（ａ）を構成する無機粉末の平均粒径は０．０２〜１０μｍであることが好ましく、平均粒径が１０μｍを超える場合はセメントの硬化後の表面の平滑性が得られないので、口腔内での接触感が悪くなる傾向がある。一方、平均粒径が０．０２μｍ未満の微粉を用いた場合は、組成物に配合して使用する際に、絶対量として無機粉末を組成物中に混合し難く、セメント硬化体の物性が低下してしまう虞がある。
【００２０】
（ａ）を構成する無機粉末は、不飽和二重結合を有するシラン処理材によって表面処理されていることが必要である。この表面処理に使用される不飽和二重結合を有するシラン処理材としては、例えばビニルトリメトキシシラン、ビニルトリエトキシシラン、γ―メタクリロキシプロピルトリメトキシシラン、γ―メタクリロキシプロピルメチルジメトキシシラン、ビニルトリクロロシラン、ビニルトリス（２−メトキシエトキシ）シラン等のビニル系シランカップリング剤が例示される。この処理により、無機粉末の表面に不飽和二重結合を有するシラン処理材が化学的に固定される。この不飽和二重結合上の炭素原子は、後述する（メタ）アクリレート化合物を除く不飽和二重結合を有するカルボン酸の不飽和二重結合上の炭素原子と結合する。
【００２１】
前記シラン処理材の使用量は、無機粉末１００質量部に対して０.０１〜２０質量部であることが好ましく、０．０１質量部未満では十分な強度が得られない傾向があり、２０質量部を超えると均一な処理粉が得られない傾向がある。
【００２２】
（ａ）不飽和二重結合を有するシラン処理材によって表面処理された無機粉末の配合量は、（ａ）〜（ｃ）の合計量に対して、２０〜８０質量％であることが好ましい。２０質量％未満では効果が得られ難く、８０質量％を超えると反応液の調製自体が困難となってしまう傾向がある。
【００２３】
（ｂ）（メタ）アクリレート化合物を除く不飽和二重結合を有するカルボン酸は、その不飽和二重結合上の炭素原子が、前述の無機粉末の表面に結合したシラン処理材の不飽和二重結合上の炭素原子と結合する。これにより、歯科用グラスアイオノマーセメント用フィラーの表面にケイ素原子を介して最終的にカルボキシル基が導入され、且つ歯科用グラスアイオノマーセメント用フィラー自体の強度が向上する。（メタ）アクリレート化合物を除く不飽和二重結合を有するカルボン酸としては、アクリル酸、メタクリル酸、イタコン酸、フマル酸、マレイン酸、アコニット酸、アンゲリカ酸、シトラコン酸、クロトン酸、グルタコン酸、メタコン酸、メサコン酸、ムコン酸、チグリン酸、桂皮酸、アリルマロン酸、ブテン酸、ペンテン酸、ヘキセン酸、オクテン酸、ノネン酸、デセン酸、オレイン酸、リノール酸、リノレン酸等が例示される。また、これらの酸無水物、構造異性体、シス−トランス異性体を含む。これらは単独または２種以上を混合して使用することができる。これらの中でも特に、アクリル酸、イタコン酸、マレイン酸がセメント硬化体の強度を向上させる効果に優れるため好ましい。なお、「（メタ）アクリレート化合物を除く」とは、下記化学式で示される部分構造を持たないという意味である（但し、Ｘは水素原子またはメチル基であり、破線より先の構造は任意である。）。
【００２４】
【化１】
2015115597.tif 000002
【００２５】
本発明に係る歯科用グラスアイオノマーセメント用フィラーは、（ａ）不飽和二重結合を有するシラン処理材によって表面処理された無機粉末に（ｂ）（メタ）アクリレート化合物を除く不飽和二重結合を有するカルボン酸を、両者が有する不飽和二重結合上の炭素原子同士で結合させることで、歯科用グラスアイオノマーセメント用フィラーが製造される。
【００２６】
本発明においては、上記の（ａ）の無機粉末と（ｂ）のカルボン酸とを結合させる工程は、液相重合または乳化重合によって行われる。即ち、（ａ）の無機粉末、（ｂ）のカルボン酸、及び適当な重合触媒を、適当な分散媒中で反応させる。この方法によれば、（ａ）の無機粉末は分散媒中に分散されているので、均一かつ高密度に（ｂ）のカルボン酸を結合させることができ、均質で効果の高い歯科用グラスアイオノマーセメント用フィラーが得られる。また、重合後は分散媒を除去するのみで精製可能であるため、製造が非常に簡便である利点がある。
これに対し、従来の一般的な有機無機複合フィラーの作製方法である固相重合は上記の利点が無く、均質で効果の高い歯科用グラスアイオノマーセメント用フィラーを得るのは難しい。また、重合後に粉砕及び粒度調整をする必要があり、製造コストがかかるため、本発明では用いない。
【００２７】
（ｂ）（メタ）アクリレート化合物を除く不飽和二重結合を有するカルボン酸の配合量は、（ａ）〜（ｃ）の合計量に対して、２０〜８０質量％であることが好ましい。２０質量％未満では効果が得られ難く、８０質量％を超えると反応液の調製自体が困難となってしまう傾向がある。
【００２８】
（ｃ）重合触媒は、前述の（ａ）不飽和二重結合を有するシラン処理材によって処理された無機粉末に（ｂ）（メタ）アクリレート化合物を除く不飽和二重結合を有するカルボン酸を、両者の不飽和二重結合間で結合させ、炭素−炭素単結合を介して、結合させる作用を持つ。重合触媒としては従来の歯科材料で用いられている重合触媒を特に制限なく使用することが可能であり、重合反応系は重合触媒の種類や組み合わせに応じて適宜有効な方法を選択できる。特に確実に重合させることを目的として熱重合触媒が好ましい。熱重合触媒としては、アゾ化合物としてアゾビスイソブチロニトリル、トリブチルホウ素等のような有機金属化合物が好ましく、芳香族を有するジアシルパーオキシド類や過安息香酸のエステルとみなされるようなパーオキシエステル類、例えば、ベンゾイルパーオキサイド、２，４−ジクロルベンゾイルパーオキシド、ｍ−トリルパーオキサイド、ｔ−ブチルパーオキシベンゾエート、ジ−ｔ−ブチルパーオキシイソフタレート、２，５−ジメチル−２，５ジ（ベンゾイルパーオキシ）ヘキサン、２，５−ジメチル−２，５−ジ［（ｏ−ベンゾイル）ベンゾイルパーオキシ］ヘキサン等も使用可能である。また，水溶性重合触媒として、ペルオキソ二硫酸カリウム、ペルオキソ二硫酸ナトリウム、過硫酸アンモニウム、過硫酸カリウム、過硫酸ナトリウム、ペルオキソ二リン酸カリウムペルオキソ二硫酸カリウム等の過硫酸塩も好適である。これらの熱重合触媒は１種または２種以上を組み合わせて使用することも可能である。なお、ペルオキソ二硫酸カリウム等のアルコールに不溶な重合触媒を用いる場合には、これが溶解する分散媒を用いる必要がある。
【００２９】
（ｃ）重合触媒の配合量は、（ａ）〜（ｃ）の合計量に対して、０．１〜３質量％であることが好ましい。０．１質量％未満であると充分な重合効果を得難く、一方、使用する不飽和カルボン酸の種類や配合割合によって異なるが３質量％を超えて配合すると得られる高分子鎖長が短くなりセメントの物性向上に充分な効果が得られない傾向がある。
【００３０】
（ｄ）分散媒は、不飽和二重結合を有するシラン処理材によって処理された無機粉末が充分に分散し、かつ（ｂ）（メタ）アクリレート化合物を除く不飽和二重結合を有するカルボン酸、（ｃ）重合触媒各々が充分に溶解するものを使用することが好ましく、特に水とアルコールの混合溶媒を使用することが好ましい。特に混合溶媒中におけるアルコール濃度が３０〜８０％が好適である。アルコール濃度が３０％未満では水溶性重合触媒の溶解性が低下して反応効率が低下する傾向があり、８０％を超えると（ａ）不飽和二重結合を有するシラン処理材によって処理された無機粉末の分散効率が低下する傾向がある。
【００３１】
また、（ａ）を構成する無機粉末に酸との反応性を有する無機粉末を使用する場合は、（ｄ）の分散媒は、重合反応中の酸-塩基反応の進行を避けるため、非水系の分散媒を選択する必要がある。（ｂ）（メタ）アクリレート化合物を除く不飽和二重結合を有するカルボン酸の溶解性を考慮すると低級アルコールを使用することが好ましく、特にエタノールが好適である。また、使用する前にモレキュラーシーブスを用いて脱水処理を行っておくことが好ましい。
【００３２】
上記（ａ）〜（ｃ）を含む混合物を重合反応させることにより、（ａ）不飽和二重結合を有するシラン処理材によって処理された無機粉末に、（ｂ）不飽和二重結合を有するカルボン酸がケイ素原子を介して化学結合する。即ち、（ａ）不飽和二重結合を有するシラン処理材によって処理された無機粉末のケイ素原子延長上の不飽和二重結合上の炭素原子と、（ｂ）不飽和二重結合を有するカルボン酸の不飽和二重結合上の炭素原子とが、化学結合する。これにより、無機粉末の表面にケイ素原子を介してカルボキシル基を有する化合物が結合した歯科用グラスアイオノマーセメント用フィラーが得られる。重合反応系は重合触媒の種類や組み合わせに応じて適宜有効な方法を選択できる。
【００３３】
本発明に係る歯科用グラスアイオノマーセメント用フィラーの製造方法によれば、（ａ）不飽和二重結合を有するシラン処理材によって処理された無機粉末、（ｂ）（メタ）アクリレート化合物を除く不飽和二重結合を有するカルボン酸、（ｃ）重合触媒を（ｄ）分散媒に混合し重合すれば、歯科用グラスアイオノマーセメント用フィラーを作製できるので、非常に簡便である。また、（ｂ）（メタ）アクリレート化合物を除く不飽和二重結合を有するカルボン酸は多種類から選択できるので、様々な特性のフィラーを製造可能である。
【００３４】
なお、本発明に係る歯科用グラスアイオノマーセメント用フィラーには必要に応じて通常用いられる光重合触媒、抗菌剤、顔料、安定剤等を適宜配合することもできるのは勿論である。
【００３５】
以下に具体的に例を挙げて本発明に係る歯科用グラスアイオノマーセメント用フィラー及びその製造方法について説明するが、本発明はこれら実施例に限定されるものではない。
【実施例】
【００３６】
＜＜歯科用グラスアイオノマーセメント用フィラーの調製＞＞【００３７】
＜実施例１＞
平均粒径１．８μｍの石英粉末１００質量部にエタノールにて５０質量％に希釈したγ―メタクリロキシプロピルトリメトキシシランを２０質量部添加し、自動乳鉢にて混合した。得られた無機粉末を１１０℃にて２時間加熱処理した。これにより得られた処理粉を、石英粉末１０％シラン処理無機粉末とした。
次に、水：エタノール＝２：１混合液を調製し、これを（ｄ）分散媒とした。（ａ）〜（ｃ）の合計量に対して、シラン処理無機粉末４５．３質量％、イタコン酸５３．５質量％を反応容器に投入後、水：エタノール混合液で１００ｍＬになるようメスアップした。
６０℃にて約３０分間撹拌した後、ペルオキソ二硫酸カリウムを１．２質量％を投入し、１時間重合反応を行った。遠心分離し上清を除去した後、水への再縣濁を行った。この操作を４回繰り返し、未反応のイタコン酸、重合触媒の除去を行い、さらに凍結乾燥機にて水分の除去を行って嵩高い白色粉末状の歯科用グラスアイオノマーセメント用フィラーを得た。【００３８】
＜実施例２〜５＞
実施例１と同様の方法で歯科用グラスアイオノマーセメント用フィラーを調製した。【００３９】
＜実施例６〜８＞
実施例１と同様の方法でフィラーを調製したが、（ｃ）重合触媒としてアゾビスイソブチロニトリルを用い、（ｄ）分散媒としてモレキュラーシーブにて脱水処理を施したエタノールを用いた。【００４０】
＜比較例＞
比較例１は石英粉末１０％シラン処理粉をそのまま用いた。【００４１】
＜比較例２＞
実施例１と同様の方法でフィラーを調製したが、（ｃ）重合触媒は入れなかった。【００４２】
＜比較例３＞
実施例１と同様の方法でフィラーを調製したが、（ｃ）重合触媒としてペルオキソ二硫酸カリウムを用い、（ｄ）分散媒としてモレキュラーシーブにて脱水処理を施したエタノールを用いた。以上の各配合及び得られた歯科用グラスアイオノマーセメント用フィラーの平均粒径を表１に纏めて示した。【００４３】
【表１】
2015115597.tif 000003
【００４４】
＜＜フルオロアルミノシリケートガラス粉末の調製＞＞
＜フルオロアルミノシリケートガラス粉末Ａ＞
酸化アルミニウム２２ｇ、無水珪酸２３ｇ、フッ化カルシウム１２ｇ、リン酸カルシウム１５ｇ及びフッ化ストロンチウム２８ｇを乳鉢にて充分に混合撹拌して得たバッチを磁器るつぼに入れ、電気炉にて約７℃／分の昇温速度にて１２００℃の温度に昇温し３時間係留した後、融液を水中に流し出して得た急冷ガラスを粉砕して、フルオロアルミノシリケートガラス粉末Ａとした。この無機粉末の平均粒径は２.５μｍであった。【００４５】
＜フルオロアルミノシリケートガラス粉末Ｂ＞
酸化アルミニウム２３ｇ、無水珪酸３１ｇ、フッ化カルシウム１ｇ、クライオライト９ｇ、リン酸アルミニウム２ｇ及びフッ化ストロンチウム３４ｇを乳鉢にて充分に混合撹拌して得たバッチを磁器るつぼに入れ、電気炉にて約７℃／分の昇温速度にて１２００℃の温度に昇温し３時間係留した後、融液を水中に流し出して得た急冷ガラスを粉砕して、フルオロアルミノシリケートガラス粉末Ｂとした。この無機粉末の平均粒径は２.５μｍであった。【００４６】
＜＜ゼータ電位計によるフィラーの評価＞＞
得られたフィラーを０．１質量％となるように１０ｍＭ塩化ナトリウム、０．０１％ＴｒｉｔｏｎＸ−１００水溶液に縣濁し、１０分間超音波を照射して、充分分散させた。これを測定試料とし、ゼータ電位計（ＥＬＳ−Ｚ、大塚電子）を用いて表面の電荷の変化を測定した。ゼータ電位の値が負で絶対値が大きいほどカルボキシル基の結合量が相対的に多いことを示す。結果を表１に纏めて示した。【００４７】
＜＜粉液型の歯科用グラスアイオノマーセメント組成物の作製＞＞
表２に示した配合にて各成分を混合し、粉液型の歯科用グラスアイオノマーセメント組成物の粉末成分及び液体成分を調製した。【００４８】
＜＜曲げ強度試験＞＞
上記で調製した各粉末成分及び液体成分を表２に示した粉液比で計り取り、練和紙上でスパチュラを用いて３０秒間練和した。得られた練和物を幅２ｍｍ、高さ２ｍｍ、長さ２５mmの金属製割型内に填入し、金属板にて上下を塞ぎクランプで圧接・固定した。これを温度３７℃，湿度１００％の雰囲気中に１時間後放置して硬化させて金属製割型より外し、得られた棒状の試料を温度３７℃の蒸留水に２４時間浸漬した。その後、その試験片を万能試験機（商品名：オートグラフ、株式会社島津製作所製）にてクロスヘッドスピード１ｍｍ／分の条件にて圧縮試験を行った。なお、組成物１〜８には実施例１〜６に係る歯科用グラスアイオノマーセメント用フィラーの何れかが配合されており、組成物９〜１１には比較例１〜３に係るフィラーの何れかが配合されている。結果を表２に纏めて示した。【００４９】
【表２】
2015115597.tif 000004
【００５０】
＜＜ペースト系歯科用グラスアイオノマーセメント組成物の作製＞＞
表３に示した配合にて各成分を混合し、ペースト系歯科用グラスアイオノマーセメント組成物の第１ペースト及び第２ペーストを調製した。【００５１】
＜＜耐圧強度試験＞＞
上記で調製した第１ペースト及び第２ペーストを表３に示したペースト比で計り取り、練和紙上でスパチュラを用いて１０秒間練和した。得られた練和物を直径４ｍｍ、高さ６ｍｍ、の金属製割型内に填入し、金属板にて上下を塞ぎクランプで圧接・固定した。これを温度３７℃、湿度１００％の雰囲気中に１時間後放置して硬化させて金属製割型より外し、得られた円筒状のセメント硬化体を温度３７℃の水中に２４時間浸漬した。その後、その試験片を万能試験機（商品名：オートグラフ，株式会社島津製作所製）にてクロスヘッドスピード１ｍｍ／分の条件にて圧縮試験を行った。なお、組成物１２〜１９には実施例２〜５、７、８に係る歯科用グラスアイオノマーセメント用フィラーの何れかが配合されており、組成物２０〜２３には比較例１〜３に係るフィラーの何れかが配合されている。その結果を表３に纏めて示した。【００５２】
【表３】
2015115597.tif 000005
【００５３】
表２及び３に示した結果より、本発明に係る歯科用グラスアイオノマーセメント用フィラーは、粉液型、ペースト系の何れの組成物に配合した場合であっても、比較例のフィラーを配合した場合と比較してセメント硬化体の強度が高いことが分かる。
【国際調査報告】
2015115597.tif 000006
2015115597.tif 000007
2015115597.tif 000008
2015115597.tif 000009